(57)【特許請求の範囲】
【請求項１】
一般式（１）で表される１０−ヒドロキシ−１０−ナフチルメチルアントラセン−９（１０Ｈ）−オン化合物。
【化１】
0005299838.tif 000009
（一般式（１）において、Ｘ及びＹは同一であっても異なっていてもよく、水素原子、ハロゲン原子、アルキル基又はカルボキシル基を示し、Ｚは、水素原子、ハロゲン原子、アルキル基、水酸基又はアルコキシ基を示し、ｎは１〜７の整数であり、ｎが２以上のとき、複数あるＺは同一でも異なってもよい。）
【請求項２】
請求項１記載の１０−ヒドロキシ−１０−ナフチルメチルアントラセン−９（１０Ｈ）−オン化合物を有効成分として含有する光ラジカル重合開始剤。
【請求項３】
一般式（２）で表される９，１０−アントラヒドロキノン化合物と一般式（３）で表されるハロゲン化メチルナフタレン化合物を反応させることによる、請求項１記載の１０−ヒドロキシ−１０−ナフチルメチルアントラセン−９（１０Ｈ）−オン化合物の製造法。
【化２】
0005299838.tif 000010
（一般式（２）において、Ｘ及びＹは同一であっても異なっていてもよく、水素原子、ハロゲン原子、アルキル基又はカルボキシル基を示す。）
【化３】
0005299838.tif 000011
（一般式（３）において、Ｗは塩素原子、臭素原子又はヨウ素原子を示し、Ｚは、水素原子、ハロゲン原子、アルキル基、水酸基又はアルコキシ基を示し、ｎは１〜７の整数であり、ｎが２以上のとき、複数あるＺは同一でも異なってもよい。）
【発明の詳細な説明】
【技術分野】
【０００１】
本発明は、１０−ヒドロキシ−１０−ナフチルメチルアントラセン−９（１０Ｈ）−オン化合物、その製造法及びそれを有効成分として含有する光ラジカル重合開始剤に関する。
【背景技術】
【０００２】
現在、エネルギー線硬化樹脂がコーティング、インキ、電子材料などの分野で広く用いられている。エネルギー線硬化樹脂はエネルギー線硬化性組成物に紫外線や電子線などを照射することにより重合、硬化させることによって得られる。このエネルギー線で硬化させる技術は、例えば木工用塗料、金属などのコーティング材、スクリーン印刷やオフセット印刷用インキ、電子基板に用いられるドライフィルムレジスト、また、ホログラム材料、封止剤、オーバーコート材、光造形用樹脂、接着剤などさまざまな用途に用いられている。
【０００３】
そして、このエネルギー線硬化性組成物は主に重合性化合物とエネルギー照射により重合性化合物の重合を開始させる重合開始剤より構成されている。この重合を開始させる方法として、ラジカル重合、カチオン重合、アニオン重合があるが、ラジカル重合が古くから最も広く用いられている。エネルギー線、主に紫外線によってラジカルを発生し、重合性化合物の重合を開始させるものが、光ラジカル重合開始剤である。
【０００４】
光ラジカル重合開始剤は、主に分子内開裂型と水素引き抜き型に分類される。分子内開裂型の開始剤では、特定波長の光を吸収することで、特定の部位の結合が切断され、その分断された部位にラジカルが発生し、それが開始剤となり重合性化合物の重合が始まる。水素引き抜き型の場合は、特定波長の光を吸収し励起状態になり、その励起種が周囲にある水素供与体から水素を引き抜き反応を起こし、水素引き抜きによりラジカルが発生し、それが開始剤となり重合性化合物の重合が始まる。
【０００５】
水素引き抜き型光ラジカル重合開始剤は、水素供与体が必要なこと、ラジカル発生効率が悪く感度が低い等の問題がある。
【０００６】
一方、分子内開裂型光ラジカル重合開始剤は、ラジカル発生効率は良好で感度が高いため広く用いられている。通常、光硬化においては硬化物がそのまま製品となり、添加した開始剤を除去する工程は含まれない。その結果、一般に、露光後の硬化物中にはこの開始剤および開始剤由来の化合物が残存している。これら開始剤由来の物質のうち、未開裂の光ラジカル重合開始剤が硬化膜外に昇華などにより拡散し、硬化膜の臭気や刺激性が問題となることがある。よって、光ラジカル重合開始剤の耐昇華性が問題となる。
【０００７】
よく用いられている分子内開裂型光ラジカル重合開始剤として、ベンジルメチルジメチルケタールやヒドロキシアルキルフェノン類がある。このものはカルボニル基に隣接した結合がα開裂して、ラジカル種を生成するタイプのものである。例えば、チバ社製の１−ヒドロキシシクロヘキシルフェニルケトン（商品名イルガキュア１８４）、２−メチル−１−（４−メチルチオフェニル）−２−モルフォリノプロパン−１−オン（商品名イルガキュア９０７）あるいは２−ベンジルメチル２−ジメチルアミノ−１−（４−モルフォリノフェニル）−ブタノン−１（商品名イルガキュア３６９）などが挙げられる（イルガキュアはチバスペシャリティーケミカル社登録商標）。
【０００８】
しかし、１−ヒドロキシシクロヘキシルフェニルケトンは、高圧水銀ランプに対して活性が高いことから広く使用されているが、昇華性が高いことが欠点とされている。また、２−メチル−１−（４−メチルチオフェニル）−２−モルフォリノプロパン−１−オンは、硬化膜に臭気が発生する等の問題がある（非特許文献１）。また、従来の光ラジカル重合開始剤はモルホリノ基やメチルチオ基といった窒素原子や硫黄原子を有する化合物が多く、これら光ラジカル重合開始剤を含有するフィルム等を焼却廃棄したとき、窒素化合物や硫黄化合物の環境への汚染の問題も懸念される。
【０００９】
そこで、窒素原子や硫黄原子を含有せず、光硬化後も臭気などの問題のない耐昇華性の優れた分子内開裂型光ラジカル重合開始剤が求められている。
【００１０】
一方、本発明の化合物はアントラキノンの還元体のひとつである１０−ヒドロキシアントラセン−９（１０Ｈ）−オン骨格を持つ。アントラキノンの還元体としては、９, １０−アントラヒドロキノンが知られており、このふたつは異性体の関係にある。この９, １０−アントラヒドロキノンのジエーテル化合物と光感応性酸発生剤であるヨードニウム塩を組成とする光ラジカル重合開始剤組成物が知られている（特許文献１）。しかし、この光ラジカル重合開始剤組成物では、９,１０−アントラヒドロキノンのジエーテル化合物は、光感応性酸発生剤であるヨードニウム塩を活性化する助剤として用いられ、ラジカル発生剤として９,１０−アントラヒドロキノン骨格が用いられているものではない。そして、本発明の１０−ヒドロキシアントラセン−９（１０Ｈ）−オン骨格を持つ化合物について、そのラジカル発生剤としての検討がなされた例は無い。
【００１１】
また、１０−ヒドロキシアントラセン−９（１０Ｈ）−オン骨格を持つ化合物として、１０位にベンジル基が置換した１０−ヒドロキシ−１０−ベンジル−1−アミノアントラセン−９（１０Ｈ）−オン（非特許文献２）、メトキシベンジル基が置換した１０−ヒドロキシ−１０−［（４−メトキシフェニル）メチル］アントラセン−９（１０Ｈ）−オン（非特許文献３）が知られている。しかし、この１０−ヒドロキシアントラセン−９（１０Ｈ）−オン骨格にナフチルメチル基が付加した化合物が合成された例はない。
【００１２】
【特許文献１】特開２００７−３９４７５号公報
【非特許文献１】上田充監修、「ＵＶ・ＥＢ硬化技術の最新動向」、株式会社シーエムシー出版、２００６年３月３１日、ｐ．４５−４８
【非特許文献２】「日本化学会誌」、１９８０年、第３号、ｐ．３０９−３１３
【非特許文献３】「ジャーナル  オブ  ウッドケミストリー  アンド  テクノロジー  （Ｊｏｕｒｎａｌ  ｏｆ  Ｗｏｏｄ  Ｃｈｅｍｉｓｔｒｙ  ａｎｄ  Ｔｅｃｈｎｏｌｏｇｙ）」、（米国）、１９８１年、第１巻、第２号、ｐ．１４７−１６７
【発明の開示】
【発明が解決しようとする課題】
【００１３】
本発明者らは、かかる状況に鑑み、これら欠点を排除した技術を提供すべく鋭意検討した結果、本発明を完成するに至ったものである。すなわち、本発明の目的は、窒素原子や硫黄原子を含有せず、耐昇華性の優れた光ラジカル重合開始剤を提供することである。
【課題を解決するための手段】
【００１４】
上記目的を達成するために、第１発明では、一般式（１）で表される１０−ヒドロキシ−１０−ナフチルメチルアントラセン−９（１０Ｈ）−オン化合物を提供する。
【００１５】
【化１】
0005299838.tif 000002
【００１６】
（一般式（１）において、Ｘ及びＹは同一であっても異なっていてもよく、水素原子、ハロゲン原子、アルキル基又はカルボキシル基を示し、Ｚは、水素原子、ハロゲン原子、アルキル基、水酸基又はアルコキシ基を示し、ｎは１〜７の整数であり、ｎが２以上のとき、複数あるＺは同一でも異なってもよい。）
【００１７】
第２発明では、一般式（１）で表される１０−ヒドロキシ−１０−ナフチルメチルアントラセン−９（１０Ｈ）−オン化合物を有効成分として含有する光ラジカル重合開始剤を提供する。
【００１８】
第３発明では、一般式（２）で表される９，１０−アントラヒドロキノン化合物と一般式（３）で表されるハロゲン化メチルナフタレン化合物を反応させることによる、第１発明に記載の１０−ヒドロキシ−１０−ナフチルメチルアントラセン−９（１０Ｈ）−オン化合物の製造法を提供する。
【００１９】
【化２】
0005299838.tif 000003
【００２０】
（一般式（２）において、Ｘ及びＹは同一であっても異なっていてもよく、水素原子、ハロゲン原子、アルキル基又はカルボキシル基を示す。）
【００２１】
【化３】
0005299838.tif 000004
【００２２】
（一般式（３）において、Ｗは塩素原子、臭素原子又はヨウ素原子を示し、Ｚは、水素原子、ハロゲン原子、アルキル基、水酸基又はアルコキシ基を示し、ｎは１〜７の整数であり、ｎが２以上のとき、複数あるＺは同一でも異なってもよい。）
【発明の効果】
【００２３】
本発明の１０−ヒドロキシ−１０−ナフチルメチルアントラセン−９（１０Ｈ）−オン化合物は光照射によりラジカルを発生する化合物であり、当該化合物を有効成分として含有する光ラジカル重合開始剤は、耐昇華性が優れ、かつ窒素原子や硫黄原子を含有しない環境に優しい化合物である。
【発明を実施するための最良の形態】
【００２４】
以下、本発明を詳細に記述する。
以下の記述において、アントラセン−９（１０Ｈ）−オン骨格とは、一般式（１）における下記構造式（４）の部分を称し、ナフタレン骨格とは、一般式（１）における下記構造式（５）または構造式（６）の部分を称する。
【００２５】
【化４】
0005299838.tif 000005
【００２６】
【化５】
0005299838.tif 000006
【００２７】
【化６】
0005299838.tif 000007
【００２８】
また、本明細書において「〜」を用いて表される数値範囲は、「〜」の前後に記載される数値を下限値および上限値として含む範囲を意味する。
【００２９】
一般式（１）で表される１０−ヒドロキシ−１０−ナフチルメチルアントラセン−９（１０Ｈ）−オン化合物において、Ｘ又はＹで示されるハロゲン原子としては、フッ素原子、塩素原子、臭素原子又はヨウ素原子が挙げられる。またアルキル基としては、直鎖のもの分枝しているものいずれでも良く、メチル基、エチル基、プロピル基、ブチル基、アミル基、ヘキシル基、２−エチルヘキシル基等が挙げられる。またカルボキシル基としては、カルボン酸基、カルボン酸エステル基、カルボン酸アミド基等が挙げられる。
【００３０】
一方、一般式（１）で表される１０−ヒドロキシ−１０−ナフチルメチルアントラセン−９（１０Ｈ）−オン化合物において、Ｚで示されるハロゲン原子としては、フッ素原子、塩素原子、臭素原子又はヨウ素原子が挙げられる。またアルキル基としては、直鎖のもの分枝しているものいずれでも良く、メチル基、エチル基、プロピル基、ブチル基、アミル基、ヘキシル基、２−エチルヘキシル基等が挙げられる。またアルコキシ基としては、メトキシ基、エトキシ基、プロポキシ基、ブトキシ基、アミルオキシ基、ヘキシルオキシ基等が挙げられる。ここで、置換基Ｚの数を表すｎは１〜７の整数であり、ｎが２以上のとき、複数あるＺは、それぞれ同一でも異なってもよく、そのナフタレン骨格上の位置は、１位又は２位を除いた任意の位置である。
【００３１】
一般式（１）で表される化合物の具体例としては、たとえば次のものが挙げられる。すなわち、１０−ヒドロキシ−１０−（１−ナフチルメチル）アントラセン−９（１０Ｈ）−オン、１０−ヒドロキシ−１０−（２−ナフチルメチル）アントラセン−９（１０Ｈ）−オン、さらにこれらもののアントラセン−９（１０Ｈ）−オン骨格の２位に置換基がついた、１０−ヒドロキシ−１０−（１−ナフチルメチル）−２−メチルアントラセン−９（１０Ｈ）−オン、１０−ヒドロキシ−１０−（１−ナフチルメチル）−２−エチルアントラセン−９（１０Ｈ）−オン、１０−ヒドロキシ−１０−（１−ナフチルメチル）−２−（ｔ−ブチル）アントラセン−９（１０Ｈ）−オン、１０−ヒドロキシ−１０−（１−ナフチルメチル）−２−アミルアントラセン−９（１０Ｈ）−オン、１０−ヒドロキシ−１０−（１−ナフチルメチル）−２−クロロアントラセン−９（１０Ｈ）−オン、１０−ヒドロキシ−１０−（１−ナフチルメチル）−２−ブロモアントラセン−９（１０Ｈ）−オン、１０−ヒドロキシ−１０−（１−ナフチルメチル）−２−フルオロアントラセン−９（１０Ｈ）−オン、１０−ヒドロキシ−１０−（１−ナフチルメチル）−９−オキソ−９，１０−ジヒドロアントラセン−２−カルボン酸、１０−ヒドロキシ−１０−（２−ナフチルメチル）−２−メチルアントラセン−９（１０Ｈ）−オン、１０−ヒドロキシ−１０−（２−ナフチルメチル）−２−エチルアントラセン−９（１０Ｈ）−オン、１０−ヒドロキシ−１０−（２−ナフチルメチル）−２−（ｔ−ブチル）アントラセン−９（１０Ｈ）−オン、１０−ヒドロキシ−１０−（２−ナフチルメチル）−２−アミルアントラセン−９（１０Ｈ）−オン、１０−ヒドロキシ−１０−（２−ナフチルメチル）−２−クロロアントラセン−９（１０Ｈ）−オン、１０−ヒドロキシ−１０−（２−ナフチルメチル）−２−ブロモアントラセン−９（１０Ｈ）−オン、１０−ヒドロキシ−１０−（２−ナフチルメチル）−２−フルオロアントラセン−９（１０Ｈ）−オン、１０−ヒドロキシ−１０−（２−ナフチルメチル）−９−オキソ−９，１０−ジヒドロアントラセン−２−カルボン酸等が挙げられる。
【００３２】
さらにはアントラセン−９（１０Ｈ）−オン骨格の１位に置換基がついた、１０−ヒドロキシ−１０−（１−ナフチルメチル）−１−メチルアントラセン−９（１０Ｈ）−オン、１０−ヒドロキシ−１０−（１−ナフチルメチル）−１−エチルアントラセン−９（１０Ｈ）−オン、１０−ヒドロキシ−１０−（１−ナフチルメチル）−１−（ｔ−ブチル）アントラセン−９（１０Ｈ）−オン、１０−ヒドロキシ−１０−（１−ナフチルメチル）−１−アミルアントラセン−９（１０Ｈ）−オン、１０−ヒドロキシ−１０−（１−ナフチルメチル）−１−クロロアントラセン−９（１０Ｈ）−オン、１０−ヒドロキシ−１０−（１−ナフチルメチル）−１−ブロモアントラセン−９（１０Ｈ）−オン、１０−ヒドロキシ−１０−（１−ナフチルメチル）−１−フルオロアントラセン−９（１０Ｈ）−オン、１０−ヒドロキシ−１０−（１−ナフチルメチル）−９−オキソ−９，１０−ジヒドロアントラセン−１−カルボン酸、１０−ヒドロキシ−１０−（２−ナフチルメチル）−１−メチルアントラセン−９（１０Ｈ）−オン、１０−ヒドロキシ−１０−（２−ナフチルメチル）−１−エチルアントラセン−９（１０Ｈ）−オン、１０−ヒドロキシ−１０−（２−ナフチルメチル）−１−（ｔ−ブチル）アントラセン−９（１０Ｈ）−オン、１０−ヒドロキシ−１０−（２−ナフチルメチル）−１−アミルアントラセン−９（１０Ｈ）−オン、１０−ヒドロキシ−１０−（２−ナフチルメチル）−１−クロロアントラセン−９（１０Ｈ）−オン、１０−ヒドロキシ−１０−（２−ナフチルメチル）−１−ブロモアントラセン−９（１０Ｈ）−オン、１０−ヒドロキシ−１０−（２−ナフチルメチル）−１−フルオロアントラセン−９（１０Ｈ）−オン、１０−ヒドロキシ−１０−（２−ナフチルメチル）−９−オキソ−９，１０−ジヒドロアントラセン−１−カルボン酸等が挙げられる。
【００３３】
さらにはアントラセン−９（１０Ｈ）−オン骨格の２，７位に置換基のついた、１０−ヒドロキシ−１０−（１−ナフチルメチル）−２，７−ジメチルアントラセン−９（１０Ｈ）−オン、１０−ヒドロキシ−１０−（１−ナフチルメチル）−２，７−ジエチルアントラセン−９（１０Ｈ）−オン、１０−ヒドロキシ−１０−（１−ナフチルメチル）−２，７−ジ（ｔ−ブチル）アントラセン−９（１０Ｈ）−オン、１０−ヒドロキシ−１０−（１−ナフチルメチル）−２，７−ジアミルアントラセン−９（１０Ｈ）−オン、１０−ヒドロキシ−１０−（１−ナフチルメチル）−２，７−ジクロロアントラセン−９（１０Ｈ）−オン、１０−ヒドロキシ−１０−（１−ナフチルメチル）−２，７−ジブロモアントラセン−９（１０Ｈ）−オン、１０−ヒドロキシ−１０−（１−ナフチルメチル）−２，７−ジフルオロアントラセン−９（１０Ｈ）−オン、１０−ヒドロキシ−１０−（１−ナフチルメチル）−９−オキソ−９，１０−ジヒドロアントラセン−２，７−ジカルボン酸、１０−ヒドロキシ−１０−（２−ナフチルメチル）−２，７−ジメチルアントラセン−９（１０Ｈ）−オン、１０−ヒドロキシ−１０−（２−ナフチルメチル）−２，７−ジエチルアントラセン−９（１０Ｈ）−オン、１０−ヒドロキシ−１０−（２−ナフチルメチル）−２，７−ジ（ｔ−ブチル）アントラセン−９（１０Ｈ）−オン、１０−ヒドロキシ−１０−（２−ナフチルメチル）−２，７−ジアミルアントラセン−９（１０Ｈ）−オン、１０−ヒドロキシ−１０−（２−ナフチルメチル）−２，７−ジクロロアントラセン−９（１０Ｈ）−オン、１０−ヒドロキシ−１０−（２−ナフチルメチル）−２，７−ジブロモアントラセン−９（１０Ｈ）−オン、１０−ヒドロキシ−１０−（２−ナフチルメチル）−２，７−ジフルオロアントラセン−９（１０Ｈ）−オン、１０−ヒドロキシ−１０−（２−ナフチルメチル）−９−オキソ−９，１０−ジヒドロアントラセン−２，７−ジカルボン酸等が挙げられる。
【００３４】
アントラセン−９（１０Ｈ）−オン骨格における置換基は本発明の化合物の光ラジカル重合開始剤としての能力に大きな影響を与えるものではないが、電子吸引基である方が若干有利となる。また、昇華性を抑制するという点では炭素数が多いほうが、また炭素より原子量の大きい酸素原子が置換したほうが好ましいといえる。水酸基は、水素結合を形成するので昇華性を抑制するという点ではさらに好ましい。スルホン酸基も可能であるが、硫黄原子を含むことから環境に対する化合物の安全性の観点で好ましくない。
【００３５】
ナフタレン骨格に置換基が付いたものとして、たとえばナフタリン骨格の４位に置換基がついた、１０−ヒドロキシ−１０−[（４−ヒドロキシ−１−ナフチル）メチル]アントラセン−９（１０Ｈ）−オン、１０−ヒドロキシ−１０−[（４−メトキシ−１−ナフチル）メチル]アントラセン−９（１０Ｈ）−オン、１０−ヒドロキシ−１０−[（４−エトキシ−１−ナフチル）メチル]アントラセン−９（１０Ｈ）−オン、１０−ヒドロキシ−１０−[（４−ブトキシ−１−ナフチル）メチル]アントラセン−９（１０Ｈ）−オン、１０−ヒドロキシ−１０−[（４−クロロ−１−ナフチル）メチル]アントラセン−９（１０Ｈ）−オン、１０−ヒドロキシ−１０−[（４−ブロモ−１−ナフチル）メチル]アントラセン−９（１０Ｈ）−オン、１０−ヒドロキシ−１０−[（４−メチル−１−ナフチル）メチル]アントラセン−９（１０Ｈ）−オン、１０−ヒドロキシ−１０−[（４−エチル−１−ナフチル）メチル]アントラセン−９（１０Ｈ）−オン、１０−ヒドロキシ−１０−[（４−ヒドロキシ−２−ナフチル）メチル]アントラセン−９（１０Ｈ）−オン、１０−ヒドロキシ−１０−[（４−メトキシ−１−ナフチル）メチル]アントラセン−９（１０Ｈ）−オン、１０−ヒドロキシ−１０−[（４−エトキシ−１−ナフチル）メチル]アントラセン−９（１０Ｈ）−オン、１０−ヒドロキシ−１０−[（４−ブトキシ−１−ナフチル）メチル]アントラセン−９（１０Ｈ）−オン、１０−ヒドロキシ−１０−[（４−クロロ−２−ナフチル）メチル]アントラセン−９（１０Ｈ）−オン、１０−ヒドロキシ−１０−[（４−ブロモ−２−ナフチル）メチル]アントラセン−９（１０Ｈ）−オン、１０−ヒドロキシ−１０−[（４−メチル−２−ナフチル）メチル]アントラセン−９（１０Ｈ）−オン、１０−ヒドロキシ−１０−[（４−エチル−２−ナフチル）メチル]アントラセン−９（１０Ｈ）−オン等が挙げられる。
【００３６】
また、ナフタレン骨格の２位に置換基がついた、１０−ヒドロキシ−１０−[（２−ヒドロキシ−１−ナフチル）メチル]アントラセン−９（１０Ｈ）−オン、１０−ヒドロキシ−１０−[（２−メトキシ−１−ナフチル）メチル]アントラセン−９（１０Ｈ）−オン、１０−ヒドロキシ−１０−[（２−エトキシ−１−ナフチル）メチル]アントラセン−９（１０Ｈ）−オン、１０−ヒドロキシ−１０−[（２−ブトキシ−１−ナフチル）メチル]アントラセン−９（１０Ｈ）−オン、１０−ヒドロキシ−１０−[（２−クロロ−１−ナフチル）メチル]アントラセン−９（１０Ｈ）−オン、１０−ヒドロキシ−１０−[（２−ブロモ−１−ナフチル）メチル]アントラセン−９（１０Ｈ）−オン、１０−ヒドロキシ−１０−[（２−メチル−１−ナフチル）メチル]アントラセン−９（１０Ｈ）−オン、１０−ヒドロキシ−１０−[（２−エチル−１−ナフチル）メチル]アントラセン−９（１０Ｈ）−オン等が挙げられる。
【００３７】
さらには、ナフタレン骨格の６位に置換基がついた、１０−ヒドロキシ−１０−[（６−ヒドロキシ−１−ナフチル）メチル]アントラセン−９（１０Ｈ）−オン、１０−ヒドロキシ−１０−[（６−メトキシ−１−ナフチル）メチル]アントラセン−９（１０Ｈ）−オン、１０−ヒドロキシ−１０−[（６−エトキシ−１−ナフチル）メチル]アントラセン−９（１０Ｈ）−オン、１０−ヒドロキシ−１０−[（６−ブトキシ−１−ナフチル）メチル]アントラセン−９（１０Ｈ）−オン、１０−ヒドロキシ−１０−[（６−クロロ−１−ナフチル）メチル]アントラセン−９（１０Ｈ）−オン、１０−ヒドロキシ−１０−[（６−ブロモ−１−ナフチル）メチル]アントラセン−９（１０Ｈ）−オン、１０−ヒドロキシ−１０−[（６−メチル−１−ナフチル）メチル]アントラセン−９（１０Ｈ）−オン、１０−ヒドロキシ−１０−[（６−エチル−１−ナフチル）メチル]アントラセン−９（１０Ｈ）−オン、１０−ヒドロキシ−１０−[（６−ヒドロキシ−２−ナフチル）メチル]アントラセン−９（１０Ｈ）−オン、１０−ヒドロキシ−１０−[（６−メトキシ−２−ナフチル）メチル]アントラセン−９（１０Ｈ）−オン、１０−ヒドロキシ−１０−[（６−エトキシ−２−ナフチル）メチル]アントラセン−９（１０Ｈ）−オン、１０−ヒドロキシ−１０−[（６−ブトキシ−２−ナフチル）メチル]アントラセン−９（１０Ｈ）−オン、１０−ヒドロキシ−１０−[（６−クロロ−２−ナフチル）メチル]アントラセン−９（１０Ｈ）−オン、１０−ヒドロキシ−１０−[（６−ブロモ−２−ナフチル）メチル]アントラセン−９（１０Ｈ）−オン、１０−ヒドロキシ−１０−[（６−メチル−２−ナフチル）メチル]アントラセン−９（１０Ｈ）−オン、１０−ヒドロキシ−１０−[（６−エチル−２−ナフチル）メチル]アントラセン−９（１０Ｈ）−オン等が挙げられる。
【００３８】
ナフタリン骨格における置換基は、電子供与基である方が光ラジカル重合開始剤としての能力が高い傾向にある。また、昇華性を抑制するという点では炭素数が多いほうが、また炭素より原子量の大きい酸素原子が置換したほうが好ましいといえる。水酸基は、水素結合を形成するので昇華性を抑制するのでさらに好ましい。モルホリノ基やジメチルアミノ基等のアルキルアミノ基も可能であるが、窒素原子を含むことから環境に対する化合物安全性の観点で好ましくない。
【００３９】
ナフタレン骨格とアントラセン−９（１０Ｈ）−オン骨格の結合に用いられるメチレン基のナフタレン骨格での置換位置として、１位（構造式（５）に相当）と２位（構造式（６）に相当）があるが、どちらも用いることができる。一般に、当該化合物を合成するときの原料となるハロゲン化メチルナフタレンにおいて１位でハロゲン化メチルが置換した１−ハロゲン化メチルナフタレン化合物が市場で容易に入手できるので、合成的には１位が好ましい。
【００４０】
次に、上記一般式（１）で表される１０−ヒドロキシ−１０−ナフチルメチルアントラセン−９（１０Ｈ）−オン化合物の製造方法について説明する。一般式（１）によって表される１０−ヒドロキシ−１０−ナフチルメチルアントラセン−９（１０Ｈ）−オン化合物は、一般式（２）で表される９，１０−アントラヒドロキノン化合物と一般式（３）で表されるハロゲン化メチルナフタレン化合物を反応させることにより得ることが出来る。
【００４１】
原料として用いられる９，１０−アントラヒドロキノン化合物は通常９，１０−アントラキノン化合物を還元することによって得られる。使用されるアントラキノン化合物としては、例えば、９，１０−アントラキノンさらにはアントラキノン骨格の２位に置換基のついた２−メチル−９，１０−アントラキノン、２−エチル−９，１０−アントラキノン、２−（ｔ−ブチル）−９，１０−アントラキノン、２−アミル―９，１０−アントラキノン、２−フルオロ−９，１０−アントラキノン、２−クロロ−９，１０−アントラキノン、２−ブロモ−９，１０−アントラキノン、９，１０−アントラキノン−２−カルボン酸、さらにはアントラキノン骨格の１位に置換基のついた１−メチル−９，１０−アントラキノン、１−エチル−９，１０−アントラキノン、１−（ｔ−ブチル）−９，１０−アントラキノン、１−アミル―９，１０−アントラキノン、１−フルオロ−９，１０−アントラキノン、１−クロロ−９，１０−アントラキノン、１−ブロモ−９，１０−アントラキノン、９，１０−アントラキノン−１−カルボン酸、さらにはアントラキノン骨格の２，７−位に置換基のついた２，７−ジメチル−９，１０−アントラキノン、２，７−ジエチル−９，１０−アントラキノン、２，７−ジ（ｔ−ブチル）−９，１０−アントラキノン、２，７−ジアミル―９，１０−アントラキノン、２，７−ジフルオロ−９，１０−アントラキノン、２，７−ジクロロ−９，１０−アントラキノン、２，７−ジブロモ−９，１０−アントラキノン、９，１０−アントラキノン−２，７−ジカルボン酸等が挙げられる。
【００４２】
アントラキノン化合物の還元反応において使用される還元剤としては、９，１０−アントラキノンのカルボニル基を還元するものであれば良く、例えば、水素化ホウ素ナトリウム、水素化リチウムアルミニウム、亜ジチオン酸ナトリウム、過酸化チオ尿素等が用いられる。これら還元剤の添加量は、９，１０−アントラキノン化合物に対して２モル倍以上通常は２から４モル倍である。２モル倍より少ないと、未反応の９，１０−アントラキノンが残存するので好ましくない。一方、４モル倍より多く添加した場合は、還元剤の使用量が多くなり工業的に不利となる。
【００４３】
反応は、一般に溶媒中で行われる。用いる溶媒としては、とくに種類を選ばないが、ジメチルホルムアミド、ジメチルアセトアミドのようなアミド系溶媒、メタノール、エタノールのようなアルコール系溶媒、テトラヒドロフラン、ジオキサンのようなエーテル系溶媒が好適に用いられる。水もしくは水と水混和性の溶媒たとえばメタノール、エタノール等のアルコール系溶媒、アセトン等のケトン系溶媒、テトラヒドロフラン等の水溶性エーテル系溶媒と水との混合溶媒も使用可能である。溶媒を使用する場合は、通常９，１０−アントラキノン化合物に対して５〜１０重量倍程度用いる。また、この還元反応は窒素等の還元反応に不活性なガス雰囲気で行う方が好ましい。溶媒や反応器内を不活性ガスで置換することにより、還元剤の使用量を減らすことができる。
【００４４】
９，１０−アントラキノン化合物の還元反応の反応温度は通常０℃以上、１２０℃以下で行われる。より好ましくは、４０℃以上、８０℃以下である。０℃未満の場合反応が遅く、また１２０℃を超えると副反応がおきやすく、９，１０−アントラヒドロキノン化合物の純度が低下するので好ましくない。反応時間は、０．５時間から３時間、通常１時間で還元は終了する。得られた９，１０−アントラヒドロキノン化合物は、通常単離せずに次のハロゲン化メチルナフタレンとの反応に供する。
【００４５】
９，１０−アントラキノン化合物の還元反応においては、貴金属を触媒とする水素還元も可能である。使用可能な貴金属触媒としては、パラジウム担持活性炭、パラジウム担持アルミナ、白金担持活性炭が挙げられる。特に、５％パラジウム／カーボンは好適に用いられる。アントラキノン化合物に対する貴金属触媒の添加量は、通常０．０１〜５重量％、より好ましくは０．２〜２重量％の間である。触媒の添加量が０．０１重量％未満であれば水素化速度が遅く、５重量％を超えると副反応で芳香環の水素化が併発し好ましくない。使用する溶媒としては、メタノール、エタノール等のアルコール系溶媒、アセトン、メチルエチルケトン等のケトン系溶媒、テトラヒドロフラン、１，４−ジオキサン等のエーテル系溶媒が挙げられる。溶媒中の９，１０−アントラキノン化合物の濃度は、溶媒に対する溶解度によるが、通常５重量％から２０重量％程度である。水素の圧力は、通常１Ｐａから１０Ｐａ程度である。反応時間は１時間から３時間程度である。水素還元終了後、触媒を濾別して除き、濾液を次の反応におけるハロゲン化ナフチルメチル化合物との反応に供する。
【００４６】
また、１，４−ナフトキノンと１、３−ブタジエンとのディールス・アルダー反応によって得られる１，４，４ａ，９ａ―テトラヒドロ−９，１０−アントラキノンまたはこのものが異性化した１，４−ジヒドロ−９，１０−アントラヒドロキノンのアルカリ塩を９，１０−アントラキノン化合物の還元剤として用いることができる。たとえば、９，１０−アントラキノンと１，４−ジヒドロ−９，１０−アントラヒドロキノンのアルカリ金属塩の水溶液の等モル混合物を窒素中で加熱することにより、９，１０―アントラヒドロキノンのアルカリ金属塩の深紅水溶液を得ることができる。得られた、９，１０−アントラヒドロキノンのアルカリ金属塩の水溶液は、通常単離せずに、次のハロゲン化メチルナフタレンとの反応に供することができる。
【００４７】
次に、９，１０―アントラヒドロキノン化合物とハロゲン化メチルナフタレン化合物を反応させることにより、一般式（１）の化合物を得ることができる。この反応において使用されるハロゲン化メチルナフタレン化合物としては、まず、ナフタレン骨格の１位にハロゲン化メチル基が付いた１−クロロメチルナフタレン、１−ブロモメチルナフタレン、１−ヨードメチルナフタレン、さらにはナフタレン骨格の４位に置換基のついた４−メトキシ−１−クロロメチルナフタレン、４−エトキシ−１−クロロメチルナフタレン、４−クロロ−１−クロロメチルナフタレン、４−ブロモ−１−クロロメチルナフタレン、４−メチル−１−クロロメチルナフタレン、４−エチル−１−クロロメチルナフタレン、さらにはナフタレン骨格の２位に置換基のついた２−メトキシ−１−クロロメチルナフタレン、２−エトキシ−１−クロロメチルナフタレン、２−クロロ−１−クロロメチルナフタレン、２−ブロモ−１−クロロメチルナフタレン、２−メチル−１−クロロメチルナフタレン、２−エチル−１−クロロメチルナフタレン、さらにはナフタレン骨格の６位に置換基のついた６−メトキシ−１−クロロメチルナフタレン、６−エトキシ−１−クロロメチルナフタレン、６−クロロ−１−クロロメチルナフタレン、６−ブロモ−１−クロロメチルナフタレン、６−メチル−１−クロロメチルナフタレン、６−エチル−１−クロロメチルナフタレンなどが挙げられる。
【００４８】
そして、ナフタレン骨格の２位にハロゲン化メチル基の付いた２−クロロメチルナフタレン、２−ブロモメチルナフタレン、２−ヨードメチルナフタレン、さらにはナフタレン骨格の４位に置換基のついた４−メトキシ−２−クロロメチルナフタレン、４−エトキシ−２−クロロメチルナフタレン、４−クロロ−２−クロロメチルナフタレン、４−ブロモ−２−クロロメチルナフタレン、４−メチル−２−クロロメチルナフタレン、４−エチル−２−クロロメチルナフタレン、さらにはナフタレン骨格の６位に置換基のついた６−メトキシ−２−クロロメチルナフタレン、６−エトキシ−２−クロロメチルナフタレン、6−クロロ−２−クロロメチルナフタレン、6−ブロモ−２−クロロメチルナフタレン、6−メチル−２−クロロメチルナフタレン、6−エチル−２−クロロメチルナフタレン等が挙げられる。
【００４９】
９，１０−アントラヒドロキノン化合物との反応において、１−ハロゲン化メチルナフタレンと２−ハロゲン化メチルナフタレンとの間に、顕著な反応性の差は見られない。
【００５０】
９，１０−アントラヒドロキノン化合物に対するハロゲン化メチルナフタレン化合物の添加モル比率は、１．０〜３．０、好ましくは１．１〜２．０が好ましい。１．０未満では９，１０−アントラヒドロキノン化合物が未反応のままで残り、３．０を超えると生成する１０−ヒドロキシ−１０−ナフチルメチルアントラセン−９（１０Ｈ）−オン化合物の反応液に対する溶解度が高くなり、反応生成物から結晶化しがたくなり収率が低下する。
【００５１】
反応は、一般に溶媒中で行われる。用いる溶媒としては、とくに種類を選ばないが、ジメチルホルムアミド、ジメチルアセトアミドのようなアミド系溶媒、メタノール、エタノールのようなアルコール系溶媒、テトラヒドロフラン、ジオキサンのようなエーテル系溶媒が好適に用いられる。水もしくは水と水混和性の溶媒たとえばメタノール、エタノール等のアルコール系溶媒、アセトン等のケトン系溶媒、テトラヒドロフラン等の水溶性エーテル系溶媒と水との混合溶媒も使用可能である。溶媒を使用する場合は、通常９，１０−アントラヒドロキノン化合物に対して５〜１０重量倍程度用いる。また、９，１０−アントラキノン化合物から９，１０−アントラヒドロキノン化合物を合成した後、９，１０−アントラヒドロキノン化合物を単離することなく、溶媒中に溶解あるいは懸諾した状態のまま、ハロゲン化メチルナフタレン化合物との反応を実施しても良い。
【００５２】
また、この反応において窒素等の不活性ガスで溶媒や反応器内を置換することが必要である。反応系に酸素が含まれると、９，１０−アントラヒドロキノン化合物が酸化され、ハロゲン化メチルナフタレン化合物との反応が阻害され収率が低下する。
【００５３】
９，１０−アントラヒドロキノン化合物とハロゲン化メチルナフタレン化合物との反応における反応温度は、０℃以上、１００℃以下、より好ましくは２０℃以上、６０℃以下である。０℃未満では反応速度が遅すぎて、反応に時間がかかりすぎ、１００℃を超えると、副反応が起きて生成物の純度が低下する。反応時間は通常０．５時間から３時間程度である。反応は、９，１０−アントラヒドロキノン化合物を含む溶液に、攪拌下、ハロゲン化メチルナフタレン化合物を含む溶液を添加する方法がとられる。この添加速度は特に限定されないが、１０分から１時間程度である。
【００５４】
反応終了後、反応液に貧溶媒例えば水を加え、析出した結晶もしくはオイル状物質を取り出し、アルコール等に溶解し、冷蔵庫に冷やして結晶化させ濾別する等により、結晶として取得することができる。
【００５５】
本発明の１０−ヒドロキシ−１０−ナフチルメチルアントラセン−９（１０Ｈ）−オン化合物は、紫外線領域の光を吸収し、自身が励起され、励起種が分子内開裂を起こし、ラジカル種を発生する。開裂機構は明確ではないが、開裂によってナフチルメチルラジカルが発生するものと推測している。この開裂によって発生したラジカルがビニルモノマーの重合を開始させる働きがあることから、１０−ヒドロキシ−１０−ナフチルメチルアントラセン−９（１０Ｈ）−オン化合物は光ラジカル重合開始剤として有用である。
【００５６】
ラジカル重合させるビニルモノマーとしてはスチレン、酢酸ビニル、アクリル酸、メタクリル酸、アクリロニトリル、メタクリロニトリル、アクリルアミド、アクリル酸エステル、メタクリル酸エステルを用いることが出来る。アクリル酸エステルまたはメタクリル酸エステルとしては、アクリル酸メチル、アクリル酸−ｎ−ブチル、アクリル酸シクロヘキシル、アクリル酸−２−エチル−ヘキシル、アクリル酸−２−ヒドロキシエチル、メタクリル酸メチル、メタクリル酸−ｎ−ブチル、メタクリル酸シクロヘキシル、テトラエチレングリコールジアクリレート、トリメチロールプロパントリアクリレート、ペンタエリスリトールトリアクリレート、１，４−ブタンジオールジアクリレート、１，６−ヘキサンジオールジアクリレート、トリシクロデカンジメタノールジアクリレート等が挙げられる。
【００５７】
光ラジカル重合開始剤としての１０−ヒドロキシ−１０−ナフチルメチルアントラセン−９（１０Ｈ）−オン化合物の添加量はビニルモノマーに対して０．０１重量％から１０重量％が好ましく、さらに好ましくは０．１重量％から３重量％である。光ラジカル重合開始剤の添加量が低すぎれば、硬化速度が遅くなり、また光ラジカル重合開始剤の添加量が多すぎると硬化物の物性が悪化する。
【００５８】
硬化はフィルム状で行うことも出来るし、塊状に硬化させることも可能である。フィルム状に硬化させる場合は、たとえばポリエステルフィルムの基材に光硬化性組成物をバーコーター用いて塗布し、ついで光照射する。用いる光源としては高圧水銀ランプ、超高圧水銀ランプ、メタルハライドランプ、ハロゲンランプ、キセノンランプ、白熱灯、紫外ＬＥＤ、青色ＬＥＤ、白色ＬＥＤ、フュージョン社製のＨランプ、Ｄランプ、Ｖランプ等が挙げられる。太陽光の使用も可能である。光照射は酸素非存在下で実施することが望ましい。酸素存在下では酸素阻害のため表面のタック（べたつき）がなかなか取れず、開始剤の大量添加が必要となる。酸素非存在下での硬化方法としては、窒素ガス、ヘリウムガス等の雰囲気で行うことが挙げられる。また、酸素非過性の膜をかぶせて光硬化させる方法も有効である。
【実施例】
【００５９】
以下、本発明を実施例に基づいて詳細に説明するが、本発明はその趣旨を超えない限り、以下の記載例に限定されるものではない。特記しない限り、すべての部および百分率は重量％である。
【００６０】
生成物の確認および物性は下記の機器による測定により行った。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ  ＮＭＲ  Ｓｐｅｃｔｏｒｏｍｅｔｅｒ
（４）Ｍａｓｓスペクトル：島津製作所社製、質量分析計、型式ＧＣＭＳ−ＱＰ５０００
【００６１】
また、ラジカル重合性の判定は、ポリエステルフィルム表面に光ラジカル重合開始剤を含む重合組成物を塗布した後、光照射を行い、その表面のタック（べたつき）がなくなるまでの時間（タックフリータイム）の測定により行った。
【００６２】
また、昇華性は示差熱測定装置（ＤＴＡ）を用いて測定した。示差熱測定装置によって、試料を１０℃／分で昇温し、化合物の重量測定を行い、所定の重量減少値となった時点の温度を指標に昇華性を評価した。
示差熱測定装置（ＤＴＡ）：島津製作所製  ＤＴＧ５０Ｈ型                                          
【００６３】
（実施例１）１０−ヒドロキシ−１０−（１−ナフチルメチル）アントラセン−９（１０Ｈ）−オンの合成
９，１０−アントラキノン２．４ｇ（１１．４ミリモル）、１，４，４ａ，９ａ−テトラヒドロアントラキノン  ２．５ｇ（１１．４ミリモル）、水酸化ナトリウム１ｇ（２５ミリモル）、水１８ｇを１００ｍｌオートクレーブに仕込み、窒素雰囲気下、１１０℃のオイルバスに浸漬し１時間加熱した。反応終了後、オートクレーブを室温まで冷却し、９，１０−アントラヒドロキノンのジナトリウム塩の水溶液である深紅の溶液２０ｍｌを得た。次に、攪拌機、温度計を装備した容量が３００ｍｌ三口フラスコに、先に得られた９，１０−アントラヒドロキノンのジナトリウム塩２０ｍｌの水溶液（９，１０−アントラキノン換算で２０重量％、２２．６ミリモル）を窒素雰囲気下で入れ、次に溶媒としてメタノール２６ｍｌを加え、最後に１−クロロメチルナフタレン４．６ｇ（２６ミリモル）のメタノール４０ｍｌ溶液を約０．５時間かけて添加した。反応温度を２０〜３０℃程度にコントロールしながら、添加から約０．５時間攪拌を続けると次第に結晶が析出した。その後さらに約２時間攪拌後、反応液に水２０ｍｌを加えさらに０．５時間攪拌した後、反応液をロータリーエバポレーターを使用して反応液の容量が２／３程度まで減圧濃縮した。沈殿した結晶を吸引濾過・水洗い・乾燥し、薄黄色の結晶を４．２ｇ（１１．８ミリモル）得た。９，１０−アントラヒドロキノンに対する生成物の収率は５２モル％であった。
【００６４】
得られた結晶のＩＲ、ＮＭＲ、Ｍａｓｓスペクトルを測定した結果、得られた薄黄色結晶は１０−ヒドロキシ−１０−（１−ナフチルメチル）アントラセン−９（１０Ｈ）−オンであることがわかった。
【００６５】
（１）融点：１２５−１２７℃
（２）ＩＲ（ＫＢｒ、ｃｍ−１）：３４８０，３０５５，２９６０，２９４０，１６５４，１６００，１５８２、１４６２，１３２２，１２９８、１２２１，１２００，１１７８，１０３４，９６０、９３２，７６０，６９５．
（３）１Ｈ−ＮＭＲ（ＣＤＣｌ３，２７０ＭＨｚ）：δ＝２．６１（ｓ，１Ｈ），３．７２（ｓ，２Ｈ）,６．５８（ｄ，Ｊ＝８Ｈｚ，１Ｈ），７．０９（ｄ，Ｊ＝８Ｈｚ，１Ｈ），７．１５（ｔ，Ｊ＝８Ｈｚ，１Ｈ），７．４０（ｔ，Ｊ＝８Ｈｚ，２Ｈ），７．５２（ｔ，Ｊ＝８Ｈｚ，２Ｈ），７．６８（ｔ，Ｊ＝８Ｈｚ，２Ｈ），７．７６（ｄ，Ｊ＝８Ｈｚ，２Ｈ），７．８２（ｄ，Ｊ＝８Ｈｚ，１Ｈ），８．０２（ｄ，Ｊ＝８Ｈｚ，２Ｈ），８．３２（ｄ，Ｊ＝８Ｈｚ，１Ｈ）．
（４）ＭＡＳＳスペクトル（ＥＩ−ＭＳ）ｍ／ｚ：３５４（Ｍ＋）
【００６６】
（実施例２）  １０−ヒドロキシ−１０−（１−ナフチルメチル）アントラセン−９（１０Ｈ）−オンを光ラジカル重合開始剤とする組成物の光硬化速度評価実験
トリメチロールプロパントリアクリレート１００重量部に対し、実施例１で得た１０−ヒドロキシ−１０−（１−ナフチルメチル）アントラセン−９（１０Ｈ）−オンを１重量部添加した光ラジカル重合性組成物を調製した。次に、ポリエステルフィルム（東レ製ルミラー膜厚１００μｍ、ルミラーは東レ株式会社の登録商標）上に調製した組成物を膜厚が１２μｍとなるようにバーコーターを使用して塗布した。この塗布膜に窒素雰囲気下、高圧水銀ランプ（ＣＡＭＡＧ社製ＵＶランプ）を使用し、照射強度１．８ｍｗ／ｃｍ２の条件で照射したところ、硬化していることを確認した。タックフリータイムは３０秒であった。
【００６７】
（比較例１）１−ヒドロキシシクロヘキシルフェニルケトンを光ラジカル重合開始剤とする組成物の光硬化速度評価実験
１０−ヒドロキシ−１０−（１−ナフチルメチル）アントラセン−９（１０Ｈ）−オン１重量部の代わりに、１−ヒドロキシシクロヘキシルフェニルケトン１重量部を添加した以外は実施例２と同様の方法で重合組成物を調整し、塗布膜を作成し、塗布膜に窒素雰囲気下、実施例２と同様に高圧水銀ランプを照射したところ、フィルム表面が硬化していることを確認した。タックフリータイムは３０秒であった。
【００６８】
実施例２と比較例１から次のことが明らかである。すなわち、１０−ヒドロキシ−１０−（１−ナフチルメチル）アントラセン−９（１０Ｈ）−オン化合物は、一般的な光ラジカル重合開始剤である１−ヒドロキシシクロヘキシルフェニルケトンと同等の光ラジカル重合開始効果を有する。
【００６９】
(実施例３）１０−ヒドロキシ−１０−（１−ナフチルメチル）アントラセン−９（１０Ｈ）−オンの昇華性の評価実験
実施例１で得た１０−ヒドロキシ−１０−（１−ナフチルメチル）アントラセン−９（１０Ｈ）−オンを示差熱測定装置（ＤＴＡ）に１０−ヒドロキシ−１０−（１−ナフチルメチル）アントラセン−９（１０Ｈ）−オンの結晶  １０ｍｇを入れ、窒素ガス供給速度５０ｍｌ／分の条件で、１０℃／分の速度で昇温し、その間の試料の重量変化を測定した。所定の重量減少値となった時の温度を指標として昇華性を調べた。結果を表１に示す。
【００７０】
（比較例２）１−ヒドロキシシクロヘキシルフェニルケトンの昇華性の評価
１−ヒドロキシシクロヘキシルフェニルケトンをＤＴＡ（示差熱分析）により昇華性の評価を行った。評価方法は実施例３と同様に行い、所定の重量減少値となった時の温度を指標として昇華性を調べた。結果を表１に示す。
【００７１】
【表１】
0005299838.tif 000008
【００７２】
表１から次のことが明らかである。すなわち、１０−ヒドロキシ−１０−（１−ナフチルメチル）アントラセン−９（１０Ｈ）−オンは一般的な光ラジカル重合開始剤である１−ヒドロキシシクロヘキシルフェニルケトンと比べ、各重量減少値における温度が高く、たとえば、１０−ヒドロキシ−１０−（１−ナフチルメチル）アントラセン−９（１０Ｈ）−オンが２％重量減少を示す温度では、１−ヒドロキシシクロヘキシルフェニルケトンは１０％以上重量減少していることがわかる。このことから、１０−ヒドロキシ−１０−（１−ナフチルメチル）アントラセン−９（１０Ｈ）−オンは、耐昇華性に優れているといえる。